"1,000~1,000,000ダルトンの分子量、20~45°の接触角、及び50~100MPaの引っ張り強度を有するアセチル化セルロースエーテル。1~2のアルキル基置換度DS、0~1のヒドロキシアルキル基置換度MS、及び1~2のアセチル基置換度DSを有する請求項1に記載のアセチル化セルロースエーテル。メチルセルロース、ヒドロキシプロピルメチルセルロース及びヒドロキシエチルメチルセルロースからなる群から選択された少なくとも1種のセルロースエーテルが、アセチル化されて形成された請求項1に記載のアセチル化セルロースエーテル。請求項1~3の何れか1項に記載のアセチル化セルロースエーテルを含む物品。前記物品は、水処理用メンブレンである請求項4に記載の物品。本発明の目的は、1,000~1,000,000ダルトンの分子量、20~45°の接触角、及び50~100MPaの引っ張り強度を有するアセチル化セルロースエーテルを提供するものである。本発明の他の目的は、前記アセチル化セルロースエーテルを含む物品を提供するものである。本発明のアセチル化セルロースエーテルの特徴は、1,000~1,000,000ダルトンの分子量、20~45°の接触角、及び50~100MPaの引っ張り強度を有する点にある。前記アセチル化セルロースエーテルは、1~2のアルキル基置換度DS、0~1のヒドロキシアルキル基置換度MS、及び1~2のアセチル基置換度DSを有する。前記アセチル化セルロースエーテルは、メチルセルロース、ヒドロキシプロピルメチルセルロース及びヒドロキシエチルメチルセルロースからなる群から選択された少なくとも1種のセルロースエーテルがアセチル化されて形成されたものであってもよい。本発明の他の側面は、前記アセチル化セルロースエーテルを含む物品を提供する。前記物品は、水処理用メンブレンであってもよい。本発明のアセチル化セルロースエーテルは、製造過程で原料物質であるセルロースの重合度DP:degreeofpolymerizationがほとんど低減しないので、酢酸セルロース例えば、三酢酸セルロースとは異なり、高分子量を有するという利点がある。また、前記アセチル化セルロースエーテルは水には不溶性であるが、有機溶媒には容易に溶解され、酢酸セルロースよりは親水性にすぐれ、ポリフッ化ビニリデンよりは機械的強度にすぐれるために、既存の水処理用メンブレン素材を代替することができる。以下、本発明のアセチル化セルロースエーテルacetylatedcelluloseether及びそれを含む物品について詳細に説明する。本発明のアセチル化セルロースエーテルは、1,000~1,000,000ダルトンDaltonの分子量、20~45°の接触角、及び50~100MPaの引っ張り強度を有する。本明細書で、接触角とは、前記アセチル化セルロースエーテルで製造されたフィルムが、水と接触しているとき、水の自由表面が前記フィルムの平面となす角度を意味する。また本明細書で、引っ張り強度とは、前記アセチル化セルロースエーテルで製造されたフィルムの引っ張り強度を意味する。前記アセチル化セルロースエーテルは、1~2のアルキル基置換度DS、0~1のヒドロキシアルキル基置換度MS、及び1~2のアセチル基置換度DSを有することができる。前記アセチル化セルロースエーテルは、1~2のアルキル基置換度DS及び0~1のヒドロキシアルキル基置換度MSを有するセルロースエーテルがアセチル化されて形成されたものであってもよい。ここで、アルキル基は、1~16の炭素数を有することができる。前記アセチル化セルロースエーテルの製造時の出発物質として、セルロースが使用され、前記置換度DS,MSの範囲を有するセルロースエーテルが使用されてもよい。前記アセチル化セルロースエーテルは、1~2のアセチル基置換度DSを有することができる。前記アルキル基置換度DSの範囲、及び前記ヒドロキシアルキル基置換度MSの範囲を有するセルロースエーテルをアセチル化すれば、水には溶解されず、アセトンのような有機溶媒には良好に溶解され、高分子量を有して機械的強度にすぐれるアセチル化セルロースエーテルを得ることができる。これについては、後述することにする。前記アセチル化セルロースエーテルは、メチルセルロース、ヒドロキシプロピルメチルセルロース及びヒドロキシエチルメチルセルロースからなる群から選択された少なくとも1種のセルロースエーテルがアセチル化されて形成されたものであってもよい。また、前記アセチル化セルロースエーテルをアセトンに溶解させた溶液アセチル化セルロースエーテルの濃度:2重量の粘度は、ブルックフィールド粘度計で測定するとき、20°C及び20rpmの条件で、5~100,000cpsである。前記粘度が前記範囲以内であるならば、前記アセチル化セルロースエーテルの機械的強度が優秀である。前記アセチル化セルロースエーテルは、180~250°Cの溶融点を有することができる。前記溶融点が前記範囲以内であるならば、前記アセチル化セルロースエーテルは、射出のような溶融加工に適用される。以下、本発明のアセチル化セルロースエーテルの製造方法について詳細に説明する。まず、セルロースの水酸基をエーテル化してセルロースエーテルを製造する。すなわち、セルロースのエーテル化反応によって、セルロース構造内の水酸基のうち一部をブロッキングしたり、あるいは前記水酸基中の水素を他の置換体で置換することによって、セルロースエーテルを形成する。このとき、セルロースの主鎖は切断されずに維持されるが、セルロース内の水素結合が破壊され、前記セルロースが非結晶構造に変換されるために、高分子量の水溶性セルロースエーテルが得られる。その後、前記製造された水溶性セルロースエーテルに含まれた水酸基中の水素原子をアセチル基CH3CO-で置換しこの置換反応をアセチル化という、水不溶性アセチル化セルロースエーテルを製造する。下記化学式1及び2に、セルロースの基本反復単位である無水グルコースanhydroglucoseが、順にエーテル化及びアセチル化され、アセチル化セルロースエーテルの基本反復単位に転換される過程を示している。化学式1は、セルロースがエーテル化されてヒドロキシアルキルアルキルセルロースに転換された後、前記ヒドロキシアルキルアルキルセルロースがアセチル化され、アセチル化セルロースエーテルに転換される過程を示したものである。化学式2は、セルロースがエーテル化されてアルキルセルロースに転換された後、前記アルキルセルロースがアセチル化され、アセチル化セルロースエーテルに転換される過程を示したものである。化学式1で、R1及びR2は、互いに独立して、H、CH3、CH2CH2OHまたはCH2CHCH3OHであり、R3は、HまたはCH3である。化学式2で、R4及びR5は、それぞれHまたはCH3であり、前記R4及びR5のうち少なくとも一つは、CH3である。本明細書で、置換度DS:degreeofsubstitutionとは、無水グルコース単位当たりアルキル基またはアセチル基に置換された水酸基の平均個数を意味する。無水グルコース単位当たり最大3個の水酸基が存在するので、単官能性置換体で置換される場合には、理論的な最大置換度DSは、3である。しかし、多官能性または重合性の置換体は、無水グルコース単位に含まれた水酸基の水素と反応するだけでなく、自体とも反応するので、置換度DSが3に限定されるものではない。また、本明細書で、置換度MS:degreeofmolarsubstitutionとは、無水グルコース単位当たり多官能性または重合性の置換体のモル数を意味する。このような置換度MSの理論的な最大値は、存在しない。本発明のアセチル化セルロースエーテルは、セルロースエーテルに存在するほとんどの水酸基中の水素が疎水性基であるアセチル基で置換されたものであってもよい。従って、前記アセチル化セルロースエーテルは、水には溶解されないが、有機溶媒には溶解される性質を有する。一方、本発明の物品は、前記アセチル化セルロースエーテルを含む。このような物品は、例えば水処理用メンブレンであってもよい。以下、実施例を挙げて本発明についてさらに詳細に説明するが、本発明はこのような実施例に限定されるものではない。実施例1~9実施例1~9:アセチル化セルロースエーテルの製造撹拌器が装着された3L反応器に、セルロースエーテル200g、酢酸1,400g、酢酸ナトリウム300g及び酢酸無水物600gを投入した後、200rpmで撹拌しながら、85°Cで8時間反応させてアセチル化セルロースエーテルを製造した。このとき、酢酸は溶媒として使用され、酢酸ナトリウムは触媒として使用された。次に、反応器内容物を18L凝固浴coagulatingbathに噴射して凝固させた後、きれいな水で5回洗浄した後で乾燥させた。各実施例で使用したセルロースエーテルのメチル基置換度DS、ヒドロキシプロピル基置換度MS、ヒドロキシエチル基置換度MS、及び各セルロースエーテルに含まれた無水グルコース単位当たり使用された酢酸無水物のモル比を下記表1に示す。比較例1三酢酸セルロースCTAの準備三酢酸セルロースEastmanA435-85を準備した。比較例2ポリフッ化ビニリデンPVDFの準備ポリフッ化ビニリデンKynarflex761を準備した。評価例評価例:アセチル化セルロースエーテルの物性評価実施例1~9で製造されたそれぞれのアセチル化セルロースエーテル試料、比較例1の三酢酸セルロースCTA試料、及び比較例2のポリフッ化ビニリデンPVDF試料のアセチル基置換度、水との接触角、引っ張り強度及び/または分子量を、それぞれ下記のような方法で測定して下記表2に示す。アセチル基置換度の測定実施例1~9のアセチル化セルロースエーテル試料、及び比較例1の三酢酸セルロース試料のせっけん化反応によって形成されるガラス酢酸をアルカリで滴定し、前記各試料のアセチル基置換度DSを測定したASTMD871-96。接触角及び引っ張り強度の測定実施例1~9及び比較例1~2の各試料10gをジメチルホルムアミドDMF90gに溶解させた後、前記製造された溶液10gを採取し、ガラス板の上に2mm厚にキャスティングcastingした後、真空オーブンで乾燥させた。このとき、真空オーブンの温度を60°Cに維持し、最終乾燥したフィルムの厚みは、0.2±0.02mmであった。1接触角の測定前記製造された各フィルムをきれいな水と接触させた状態で、接触角測定器KSV、Thetaopticaltensiometerを使用し、水と各フィルムとの接触角を測定した。ここで、接触角が小さいほど、親水性が高いということを意味する。2引っ張り強度の測定前記各フィルムの引っ張り強度を、引っ張り強度測定器インストロン社、No.5569を使用して測定した。分子量の測定前記各試料について、サイズ排除クロマトグラフィアジレント社、HP1100を使用して重量平均分子量Mwを測定した。具体的には、各試料0.1gを100gのジメチルホルムアミドHPLCグレードに溶解させた後、ジメチルホルムアミドを移動相にし、25°Cの温度及び10ml/分の流速の条件下で測定した。表2を参照すれば、実施例1~9で製造されたそれぞれのアセチル化セルロースエーテルは、1~2のアセチル基置換度DSを有する一方、比較例1の三酢酸セルロースは2を超えるアセチル基置換度DSを有すると分かった。また、実施例1~9で製造されたそれぞれのアセチル化セルロースエーテルは、比較例1の三酢酸セルロースに比べ、接触角が小さくて親水性が高く、引っ張り強度及び分子量は大きいと分かった。また、実施例1~9で製造されたそれぞれのアセチル化セルロースエーテルは、比較例2のポリフッ化ビニリデンに比べ、接触角が小さくて親水性が高く、引っ張り強度が大きいと分かった。本発明は、実施例を参照して説明したが、それらは例示的なものに過ぎず、本技術分野の当業者であるならば、それらから多様な変形及び均等な他の実施例が可能であるという点を理解するであろう。従って、本発明の真の技術的保護範囲は、特許請求の範囲の技術的思想によって決まらなければならないのである。"